제 1 폴리에틸렌 ( Prime Polymer , MI 0 . 3 , 밀도 0 . 96 g / cm 3 , Tm 136 ℃) 및 제 2 폴리에틸렌 ( 롯데 석유 화학 , MI 0 . 9 , 밀도 0 . 954 g / cm 3 , Tm 130 ℃) 를 1 : 1 의 중량 부 로 혼합 한 폴리에틸렌 100 부 피부 에 대하 여 , 평균 입자 크기 가 60 nm 이 고 지방산 으로 표면 처리 된 탄산칼슘 입자 ( 동호 칼슘 , 옥 염화 RA ) 15 부 피부 를 혼합 하 여 조성물 을 제조 하 였 다 . 압출 조건 을 190 ℃ 내지 250 ℃ 로 하 고 연신 비율 을 40 내지 45 로 하 여 두께 30 ㎛ 의 전구체 필름 을 제막 하 고 , 제막 된 전구체 필름 을 120 ℃ 에서 2 분 간 어닐링 하 고 , 25 ℃ 에서 MD 방향 으로 1 회 100 % 제 1 연신 하 고 ( 저온 연신 ) , 이후 120 ℃ 에서 MD 방향 으로 100 % 제 2 연신 ( 고온 연신 ) 하 여 두께 20 ㎛ 내지 25 ㎛ 의 다공성 필름 을 제조 하 였 다 . 제조 된 다공성 필름 의 표면 에 대한 SEM 사진 을 도 2 에 나타내 었 고 , 내부 구조 를 관찰 하 기 위한 상기 다공성 필름 의 단면 에 대한 SEM 사진 을 도 3 에 나타내 었 다 . 도 2 및 도 3 을 참조 하 면 , 표면 기공 의 단축 의 길이 는 대략 200 nm 내지 300 nm 이 며 , 내부 기공 의 크기 는 대략 300 nm 내지 400 nm 으로 나타났 다 .